(57)【要約】【課題】  製造時における作業工数を増大させることなく、各金属板の曲成部にも接着剤を充填させて接合金属板の接合強度を向上させる。【解決手段】  略上下に延びる上壁部と略水平に延びる上側フランジ部が湾曲形成された上側曲成部を介して連続して形成される上側金属板と、略上下に延びる下壁部２１と略水平に延びる下側フランジ部２２が湾曲形成された下側曲成部２３を介して連続して形成される下側金属板２０と、を有する接合金属板の製造方法であって、下側フランジ部２２に下側曲成部２３側がこれと反対側よりも接着剤３０の量が多くなるよう接着剤３０を塗布する塗布工程と、この後、上側フランジ部と下側フランジ部２２を重ね合わせる位置決め工程と、この後、上側フランジ部と下側フランジ部２２を挟圧して溶接する溶接工程と、を有する。【選択図】図３
2006167753.tif 000002
【特許請求の範囲】
【請求項１】
略上下に延びる上壁部と略水平に延びる上側フランジ部が湾曲形成された上側曲成部を介して連続して形成される上側金属板と、略上下に延びる下壁部と略水平に延びる下側フランジ部が湾曲形成された下側曲成部を介して連続して形成される下側金属板と、を有し、前記上側フランジ部と前記下側フランジ部が接合される接合金属板の製造方法であって、
前記上側フランジ部と前記下側フランジ部の少なくとも一方に、前記上側曲成部側または前記下側曲成部側がこれと反対側よりも接着剤の量が多くなるよう該接着剤を塗布する塗布工程と、
前記塗布工程の後、前記上側フランジ部と前記下側フランジ部を重ね合わせる位置決め工程と、
前記位置決め工程の後、前記上側フランジ部と前記下側フランジ部を挟圧して溶接する溶接工程と、を有することを特徴とする接合金属板の製造方法。
【請求項２】
前記塗布工程にて、前記上側曲成部側または前記下側曲成部側がこれと反対側より大きくなるよう吐出口が形成されたノズルを用いて前記接着剤を塗布することを特徴とする請求項１に記載の接合金属板の製造方法。
【請求項３】
前記塗布工程にて、前記上側フランジ部と前記下側フランジ部の少なくとも一方における前記上側曲成部側または前記下側曲成部側に第１ノズルを用いて前記接着剤を塗布するとともに、前記上側曲成部または前記下側曲成部と反対側に該第１ノズルよりも吐出口の小さな第２ノズルを用いて前記接着剤を塗布することを特徴とする請求項１に記載の接合金属板の製造方法。
【発明の詳細な説明】
【技術分野】
【０００１】
本発明は、２つの金属板が互いのフランジ部にて接着剤及び溶接により接合される接合金属板の製造方法に関する。
【背景技術】
【０００２】
自動車車両、鉄道車両等の大型製品における金属板同士の接合には、スポット溶接が用いられる。スポット溶接は、重ね合わせた２枚の金属板を一対の電極チップで挟み込み、挟圧しながら板厚方向に電流を流すことにより、両金属板に溶接ナゲットと呼ばれる溶融した部分を形成し、このナゲットにより両金属板を点状に溶接するものである。
【０００３】
このスポット溶接を施す際に、各金属板の接合部分に予め接着剤を充填しておくウエルドボンド接合と呼ばれる接合工法がある（例えば、特許文献１参照。）。この接合工法によれば、スポット溶接による接合強度に接着剤による接合強度が加わるので、スポット溶接の打点の位置及び数が同一である場合には接着剤が凝固した分だけ接合強度を向上させることができる。
【０００４】
特許文献１に記載の金属板接合構造では、２枚の金属板が連続的に１つの壁部をなし、各金属板の境界部に壁部と略直角なフランジ部が形成されている。そして、各フランジ部の間に接着剤が充填された状態で、各フランジ部を重ね合わせてスポット溶接が施される。接合金属板が袋状構造をなす場合は、各フランジ部を重ね合わせる前に、上側金属板と下側金属板の少なくとも一方のフランジ部に接着剤を予め塗布することとなる。このとき、水平方向に略均一に接着剤を吐出するノズルを用いて接着剤が塗布される。各金属板とも、壁部とフランジ部は湾曲した曲成部を介して連続的に形成されている。このように、車両のアウタパネルとインナパネルのような２枚の金属板により袋状に形成される部位では、各金属板にフランジ部を形成してスポット溶接を施すものが一般的である。
【特許文献１】特開２００４−８２１３６号公報
【発明の開示】
【発明が解決しようとする課題】
【０００５】
ところで、各金属板のフランジ部の間のみならず、曲成部側にも接着剤を凝固させることができれば、接合強度が飛躍的に向上する。ここで、フランジ部に塗布される接着剤の量を増やし、スポット溶接の挟圧時に各フランジ部から各曲成部側へ接着剤を積極的にはみ出させることにより、接着剤を各曲成部に充填させることが考えられる。
しかしながら、前述の接合金属板の製造方法では、フランジ部に水平方向に略均一に接着剤を塗布しているので、フランジ部に塗布される接着剤の量を増やすと、各曲成部と反対側からも接着剤がはみ出して接合金属板の外側へ流出する。袋状構造の接合金属板の外側表面に流出した接着剤は後工程で拭き取る必要があり、製造時における作業工数が増大するという問題点が生じる。
【０００６】
本発明は、前記事情に鑑みてなされたものであり、その目的とするところは、製造時における作業工数を増大させることなく、各金属板の曲成部にも接着剤を充填させて接合金属板の接合強度を向上させることのできる接合金属板の製造方法を提供することにある。
【課題を解決するための手段】
【０００７】
前記目的を達成するため、請求項１に記載の発明では、略上下に延びる上壁部と略水平に延びる上側フランジ部が湾曲形成された上側曲成部を介して連続して形成される上側金属板と、略上下に延びる下壁部と略水平に延びる下側フランジ部が湾曲形成された下側曲成部を介して連続して形成される下側金属板と、を有し、前記上側フランジ部と前記下側フランジ部が接合される接合金属板の製造方法であって、前記上側フランジ部と前記下側フランジ部の少なくとも一方に、前記上側曲成部側または前記下側曲成部側がこれと反対側よりも接着剤の量が多くなるよう該接着剤を塗布する塗布工程と、前記塗布工程の後、前記上側フランジ部と前記下側フランジ部を重ね合わせる位置決め工程と、前記位置決め工程の後、前記上側フランジ部と前記下側フランジ部を挟圧して溶接する溶接工程と、を有することを特徴とする。
【０００８】
請求項１に記載の発明によれば、塗布工程にて上側フランジ部と下側フランジ部の少なくとも一方に上側曲成部側または下側曲成部側がこれと反対側よりも量が多くなるよう接着剤が塗布されるので、位置決め工程にて各フランジ部を重ね合わせた後に溶接工程にて各フランジ部を挟圧した際に、接着剤を各フランジ部から各曲成部側へ積極的にはみ出させて、各曲成部間に接着剤を充填することができる。このとき、各フランジ部における上側曲成部側または下側曲成部側と反対側からは接着剤がはみ出さない。
従って、接合金属板の外側表面へ接着剤が流出することはなく、接着剤を後工程で拭き取る必要はなく、製造時における作業工数が増大することはない。そして、製造された接合金属板は各フランジ部同士に加えて上側曲成部及び下側曲成部においても上側金属板と下側金属板とが接着されることとなり、各フランジ部同士のみで上側金属板と下側金属板を接着する従来のものに比して飛躍的に接合金属板の接合強度を向上させることができる。
【０００９】
請求項２に記載の発明では、請求項１に記載の接合金属板の製造方法において、前記塗布工程にて、前記上側曲成部側または前記下側曲成部側がこれと反対側より大きくなるよう吐出口が形成されたノズルを用いて前記接着剤を塗布することを特徴とする。
【００１０】
請求項２に記載の発明によれば、請求項１の作用に加え、塗布工程にて上側曲成部側または下側曲成部側がこれと反対側より大きくなるよう吐出口が形成されたノズルを用いて接着剤を塗布するようにしたので、簡単容易に各曲成部側とこの反対側で塗布される接着剤の量を変えることができる。すなわち、このノズルに接着剤の送出装置を接続して、フランジ部へ接着剤を吐出させればよく、従来のノズルを交換するのみで接着剤の量を調整することができる。
【００１１】
請求項３に記載の発明では、請求項１に記載の接合金属板の製造方法において、前記塗布工程にて、前記上側フランジ部と前記下側フランジ部の少なくとも一方における前記上側曲成部側または前記下側曲成部側に第１ノズルを用いて前記接着剤を塗布するとともに、前記上側曲成部または前記下側曲成部と反対側に該第１ノズルよりも吐出口の小さな第２ノズルを用いて前記接着剤を塗布することを特徴とする。
【００１２】
請求項３に記載の発明によれば、請求項１の作用に加え、塗布工程にて、上側曲成部側または下側曲成部側については吐出口の比較的大きな第１ノズルを用い、上側曲成部または下側曲成部と反対側については吐出口の比較的小さな第２ノズルを用いて接着剤を塗布するようにしたので、簡単容易に各曲成部側とこの反対側で塗布される接着剤の量を変えることができる。
また、各ノズルを交換することにより、送出装置から送出される接着剤の流量に対応することができることは勿論、各曲成部の曲率、接着剤の粘度、各金属板の表面粗さ等に基づいてフランジ部の水平方向について接着剤の塗布割合を変更することができ、実用に際して極めて有利である。
【発明の効果】
【００１３】
このように、本発明によれば、製造時における作業工数を増大させることなく、各金属板の曲成部にも接着剤を充填させて接合金属板の接合強度を向上させることができる。
【発明を実施するための最良の形態】
【００１４】
図１から図５は本発明の一実施形態を示すもので、図１は自動車車体のサイドメンバの模式的な斜視図、図２はサイドメンバの模式的な断面図、図３は下側フランジ部に接着剤を塗布した状態を示す下側金属板の模式的な斜視図、図４は接着剤吐出装置の概略側面図、図５は図４のＡ−Ａ矢視図である。
【００１５】
図１に示すように、この接合金属板１は、自動車車体における略前後へ延びるサイドメンバに用いられ、断面が略ハット状に形成された上側金属板１０と、断面が略逆ハット状に形成された下側金属板２０が接合されたものである。それぞれ鉄からなる上側金属板１０と下側金属板２０は、合わせ面に接着剤３０を塗布した状態でスポット溶接により接合され、上側金属板１０の上壁部１１と下側金属板２０の下壁部２１が連続的に縦壁３１を形成する。上側金属板１０は略水平に延びる上側フランジ部１２を有し、下側金属板２０は略水平に延びる下側フランジ部２２を有し、上側フランジ部１２の下面と下側フランジ部２２の上面が合わせ面をなしている。
【００１６】
図１に示すように、上側金属板１０は、略上下に延びる上壁部１１と略水平に延びる上側フランジ部１２が、湾曲形成された上側曲成部１３を介して連続して形成される。また、下側金属板２０は、略上下に延びる下壁部２１と略水平に延びる下側フランジ部２２が、湾曲形成された下側曲成部２３を介して連続して形成される。図２に示すように、上側曲成部１３と下側曲成部２３は、ほぼ同じ曲率で形成され、それぞれ各金属板１０，２０により形成される閉断面内部へ凸に形成されている。これにより、縦壁３１と各フランジ部１２，２２が滑らかに接続されている。各フランジ部１２，２２の間には凝固した接着剤３０が介在する。
【００１７】
この接合金属板１では、上側金属板１０の上側フランジ部１２と下側金属板２０の下側フランジ部２２が、接着剤３０を介在させて重ね合わせた状態で挟圧して溶接することにより接合される。本実施形態においては、この挟圧は、スポット溶接時に一対の電極チップで各フランジ部１２，２２を挟み込むことにより行われる。スポット溶接は、前後方向に間隔をおいて施され、各フランジ部１２，２２に前後に並ぶ複数のナゲット３２が形成される（図１参照）。
【００１８】
以上のように構成された金属接合板１の製造方法について説明する。
まず、図３に示すように、下側フランジ部２２に下側曲成部２３がこれと反対側よりも接着剤３０の量が多くなるように接着剤３０を塗布する（塗布工程）。
【００１９】
接着剤３０の塗布には、図４に示す接着剤吐出装置４０を使用する。接着剤吐出装置４０は、略上下に延び下端側が所定方向へ傾斜するよう形成される中空パイプ４１と、中空パイプ４１の下端に接続されるノズル４２と、中空パイプ４１の上部と連続して形成され略水平に延びるパイプ状の接着剤受容パイプ４３と、を有する。図示しない接着剤送出装置から接着剤３０が送出されるフレキシブルチューブ４４が接着剤受容パイプ４３に接続され、接着剤受容パイプ４３、中空パイプ４１、ノズル４２の順に流通した接着剤３０は、ノズル４２の吐出口４２ａから吐出される。
【００２０】
ノズル４２は中空パイプ４１下端の延在方向に延び、接着剤３０はノズル４２の延在方向に吐出される。吐出口４２ａは下側曲成部２３側がこれと反対側より大きくなるよう形成される。本実施形態においては、図５に示すように、吐出口４２ａの上下の幅が下側曲成部２３に向かって大きくなるよう形成される。吐出口４２ａを正面から見ると、下部４２ｂは略水平であり、下部４２ｂにおける下側曲成部２３と反対側の端部から下側曲成部２３へ向かって斜め上方へ延びて上部４２ｃが形成され、下部４２ｂと上部４２ｃの下側曲成部２３側の端部は円状部４２ｄにより接続されている。
【００２１】
そして、接着剤送出装置から接着剤吐出装置４０へ接着剤３０を送出しつつ、接着剤吐出装置４０を下側フランジ部２２の上面に沿って前後方向に移動させることにより、図３に示すように下側フランジ部２２の上面には吐出口４２ａとほぼ同形状の断面で半流動体状の接着剤３０が塗布されることとなる。
【００２２】
塗布工程の後、上側フランジ部１２と下側フランジ部２２を重ね合わせる（位置決め工程）。これにより、上側フランジ部１２と下側フランジ部２２の間で接着剤３０が押しつぶされて拡散する。
【００２３】
そして、位置決め工程の後、上側フランジ部１２と下側フランジ部２２を挟圧して溶接する（溶接工程）。この挟圧により、各フランジ部１２，２２に接着剤３０が行き渡るようになっている。
【００２４】
このとき、下側曲成部２３側がこれと反対側よりも接着剤３０の量が多いことから、挟圧時に接着剤３０を各フランジ部１２，２２から各曲成部１３，２３側へ積極的にはみ出させて、各曲成部１３，２３間に接着剤を充填することができる。ここで、各フランジ部１２，２２における各曲成部１３，２３と反対側からは接着剤３０ははみ出さない。
【００２５】
このように、本実施形態の接合金属板１の製造方法によれば、接合金属板１の外側表面へ接着剤３０が流出することはなく、接着剤３０を後工程で拭き取る必要はなく、製造時における作業工数が増大することはない。そして、図２に示すように、製造された接合金属板１は、各フランジ部１２，２２同士に加えて上側曲成部１３及び下側曲成部２３においても上側金属板１０と下側金属板２０とが接着されることとなる．従って、各フランジ部１２，２２同士のみで上側金属板１０と下側金属板２０を接着する従来のものに比して飛躍的に接合金属板１の接合強度を向上させることができる。
【００２６】
また、本実施形態の接合金属板１の製造方法によれば、塗布工程にて下側曲成部２３側がこれと反対側より大きくなるよう吐出口４２ａが形成されたノズル４２を用いて接着剤３０を塗布するようにしたので、簡単容易に各曲成部１３，２３側とこの反対側で塗布される接着剤３０の量を変えることができる。すなわち、このノズル４２に接着剤３０の送出装置を接続して、下側フランジ部２２へ接着剤３０を吐出させればよく、従来のノズルを交換するのみで接着剤３０の量を調整することができる。
【００２７】
また、本実施形態の接合金属板１の製造方法によれば、ノズル４２の吐出口４２ａの下部４２ｂを略水平に形成したので、略平坦な下側フランジ部２２の上面に安定的に接着剤３０を塗布することができる。
【００２８】
ここで、図６に、接着剤３０の塗布状態により接合強度がどのように変化するか計測した実験データを示す。実験は、各フランジ部１２，２２をスポット溶接のみで接合したもの（以下、サンプル１という）と、図７に示すようにスポット溶接に加えて各フランジ部１２，２２の間で接着剤３０を凝固させたもの（以下、サンプル２という）と、図３に示すようにスポット溶接に加えて各フランジ部１２，２２及び各曲成部１３，２３の間で接着剤３０を凝固させたもの（以下、サンプル３という）とに分けて行った。サンプル１〜３は、それぞれ実際の自動車車体に用いられているサイドメンバと同形状のものとした。
【００２９】
図６に示すように、各フランジ部１２，２２の接合強度は、サンプル３、サンプル２、サンプル１の順に高い値が得られた。尚、図６においては、各フランジ部１２，２２の開口変位を横軸とし、この開口変位に必要な荷重を縦軸としている。サンプル２とサンプル３を比較すると、同じ開口変位では、サンプル３の方が約１．５倍以上の荷重を加えなければならないことが実験的に証明されている。このように、実験的にも、各フランジ部１２，２２のみならず上側曲成部１３または下側曲成部２３にも接着剤３０が充填されて凝固すると、接合強度が飛躍的に向上することが確認されている。
【００３０】
尚、前記実施形態においては、下側フランジ部２２に接着剤３０を塗布したものを示したが、上下逆さに配した上側フランジ部１２に接着剤３０を塗布してもよい。すなわち、塗布工程にて、上側フランジ部１２と下側フランジ部２２の少なくとも一方に、上側曲成部１３側または下側曲成部２３側がこれと反対側よりも接着剤３０の量が多くなるよう接着剤３０を塗布すればよい。上側フランジ部１２に接着剤３０を塗布する場合、ノズルの吐出口を上側曲成部１３側がこれと反対側より大きくなるよう形成するとよい。
【００３１】
また、前記実施形態においては、ノズル４２の吐出口４２ａの下部４２ｂを略水平に形成したものを示したが、図８に示すようにノズル１４２の吐出口１４２ａの下部１４２ｂを上部１４２ｃと上下対称となるように、下側曲成部２３と反対側の端部から下側曲成部２３へ向かって斜め下方へ延びるよう形成して、下部１４２ｂと上部１４２ｃの下側曲成部２３側の端部を円状部１４２ｄにより接続してもよい。このように、吐出口１４２ａをいわゆるティアドロップ形状としても、下側曲成部２３側をこれと反対側より大きくすることができる。
【００３２】
また、図９に示すように、ノズル２４２の吐出口２４２ａの下側曲成部２３と反対側を長方形状に形成し、下側曲成部２３側を長方形の側辺よりも直径の大きな円形状としてもよい。このように、吐出口２４２ａをいわゆる鍵穴形状としても、下側曲成部２３側をこれと反対側より大きくすることができる。
また、図１０に示すように、下側曲成部２３と反対側を長方形状に形成し、下側曲成部２３側を上下の幅が端部に向かって拡がるように形成してもよい。図１０においては、下部３４２ｂと上部３４２ｃの下側曲成部２３側の端部は直線部３４２ｄにて接続される。
さらに、図１１に示すように、ノズル４４２の吐出口４４２ａの下側曲成部２３と反対側を長方形状に形成し、下側曲成部２３側を長方形の側辺よりも上下方向に大きな多角形状としてもよい。
【００３３】
さらにまた、図１２に示すように、２つのノズル５４２，６４２を用いて接着剤３０を塗布するようにしてもよい。図１２には、共に丸形の吐出口５４２ａ，６４２ａである第１ノズル５４２及び第２ノズル６４２が水平方向に並設されたものを示す。下側フランジ部２２の下側曲成部２３側には第１ノズル５４２を用いて接着剤３０が塗布され、下側曲成部２３側と反対側には第２ノズル６４２を用いて接着剤３０が塗布される。第２ノズル６４２の吐出口６４２ａは、第１ノズル５４２の吐出口５４２ａよりも直径が小さく形成される。これにより、図１３に示すように、下側フランジ部２２に下側曲成部２３側がこれと反対側よりも接着剤３０の量が多くなるよう接着剤３０が塗布される。この場合も簡単容易に各曲成部１３，２３側とこの反対側で塗布される接着剤３０の量を変えることができる。
さらに、各ノズル５４２，６４２を交換することにより、送出装置から送出される接着剤３０の流量に対応することができることは勿論、各曲成部１３，２３の曲率、接着剤３０の粘度、各金属板１０，２０の表面粗さ等に基づいてフランジ部１２，２２の水平方向について接着剤３０の塗布割合を変更することができ、実用に際して極めて有利である。
この場合の第１ノズル５４２と第２ノズル６４２の吐出口５４２ａ，６４２ａもまた適宜に変更可能である。また、さらに第３ノズルを用いて接着剤３０を塗布してもよく、ノズルの数は３以上であってもよいことは勿論である。
【００３４】
また、例えば、接着剤吐出装置４０にて下側曲成部２３側とこれと反対側で温度差が生じるようにして、接着剤３０の粘度が変化するようにしても、下側曲成部２３側とこれと反対側よりも接着剤３０の量を多くすることができる。さらには、吐出口の形状や接着剤３０の流量を、下側曲成部２３側とこれと反対側で変化させることのできるノズルを用いてもよい。
【００３５】
さらに、前記実施形態においては、接合金属板１が自動車車体に用いられるものを示したが、鉄道車体、航空機等に用いることもできる。また、自動車車体のサイドメンバに用いられるものを示したが、クロスメンバやピラーのような他の部分に用いられるものであってもよい。ここで、ピラーのように上下に延び前後または左右に金属板が分割構成されるものであっても、一方の金属板を上側とし他方の金属板を下側として接合を行い、接着剤が凝固した後に他の部分に組み付ければよい。
【００３６】
さらにまた、前記実施形態においては、略ハット状の金属板と略逆ハット状の金属板とを接合するものを示したが、上側金属板が上壁部、上側湾曲部及び上側フランジ部を有し、下側金属板が下壁部、下側湾曲部及び下側フランジ部を有するものであれば、上側金属板及び下側金属板の形状は問わない。
【００３７】
また、前記実施形態においては、スポット溶接により上側フランジ部１２と下側フランジ部２２を溶着するものを示したが、例えばシーム溶接により溶着するものであってもよい。すなわち、溶接とともに各フランジ部１２，２２の挟圧が行われれば、どのような溶接方式であっても前記実施形態と同様の作用効果を得ることができる。
【００３８】
また、前記実施形態においては、上側金属板１０と下側金属板２０が鉄からなるものを示したが、例えばアルミニウムなど他の金属からなるものであってもよい。また、接着剤３０が貯留しやすいように、下側フランジ部２２の表面粗さを上側フランジ部１２等よりも粗くしたり、各フランジ部１２，２２の間に板部材を介在させたりしてもよいし、その他、具体的な細部構造等についても適宜に変更可能であることは勿論である。
【図面の簡単な説明】
【００３９】
【図１】本発明の一実施形態を示す自動車車体のサイドメンバの模式的な斜視図である。
【図２】サイドメンバの模式的な断面図である。
【図３】下側フランジ部に接着剤を塗布した状態を示す下側金属板の模式的な斜視図である。
【図４】接着剤吐出装置の概略側面図である。
【図５】図４のＡ−Ａ矢視図である。
【図６】フランジ部の開口変位と荷重の関係を示すグラフである。
【図７】各フランジ部のみに接着剤を充填させたサイドメンバの模式的な断面図である。
【図８】ノズルの吐出口の変形例を示し、図４のＡ−Ａ矢視図に相当する図である。
【図９】ノズルの吐出口の変形例を示し、図４のＡ−Ａ矢視図に相当する図である。
【図１０】ノズルの吐出口の変形例を示し、図４のＡ−Ａ矢視図に相当する図である。
【図１１】ノズルの吐出口の変形例を示し、図４のＡ−Ａ矢視図に相当する図である。
【図１２】変形例を示すものであって、ノズルが２つ設けられたものの図４のＡ−Ａ矢視図に相当する図である。
【図１３】変形例を示すものであって、下側フランジ部に接着剤を塗布した状態を示す下側金属板の模式的な斜視図である。
【符号の説明】
【００４０】
１              接合金属板
１０            上側金属板
１１            上壁部
１２            上側フランジ部
１３            上側曲成部
２０            下側金属板
２１            下壁部
２２            下側フランジ部
２３            下側曲成部
３０            接着剤
４２            ノズル
４２ａ          吐出口
１４２          ノズル
１４２ａ        吐出口
２４２          ノズル
２４２ａ        吐出口
３４２          ノズル
３４２ａ        吐出口
４４２          ノズル
４４２ａ        吐出口
５４２          第１ノズル
５４２ａ        吐出口
６４２          第２ノズル
６４２ａ        吐出口
【図１】
2006167753.tif 000003
【図２】
2006167753.tif 000004
【図３】
2006167753.tif 000005
【図４】
2006167753.tif 000006
【図５】
2006167753.tif 000007
【図６】
2006167753.tif 000008
【図７】
2006167753.tif 000009
【図８】
2006167753.tif 000010
【図９】
2006167753.tif 000011
【図１０】
2006167753.tif 000012
【図１１】
2006167753.tif 000013
【図１２】
2006167753.tif 000014
【図１３】
2006167753.tif 000015